КАТАЛИЗАТОР ГОРЕНИЯ УГЛЕРОДСОДЕРЖАЩЕГО МАТЕРИАЛА, СПОСОБ ЕГО ПОЛУЧЕНИЯ, НОСИТЕЛЬ КАТАЛИЗАТОРА И СПОСОБ ЕГО ПОЛУЧЕНИЯ

1. Способ получения катализатора горения углеродсодержащего материала, предназначенного для сжигания углеродсодержащего материала, содержащегося в выхлопном газе двигателя внутреннего сгорания, причем катализатор закреплен на керамической подложке, который включает
смешение алюмосиликата, имеющего атомное эквивалентное соотношение Si/Al≥1, и источника щелочного металла и/или источника щелочноземельного металла в воде;
сушку жидкой смеси нагреванием смеси после стадии смешения и выпаривание воды с получением в результате твердого вещества; и
обжиг твердого вещества при температуре 600°C или выше с получением в результате катализатора горения углеродсодержащего материала,
в котором алюмосиликатом является содалит.
2. Способ получения катализатора горения углеродсодержащего материала по п.1, в котором источник щелочного металла включает один или более элементов, выбранных из группы, состоящей из Na, K, Rb и Cs, и источник щелочноземельного металла включает один или более элементов, выбранных из группы, состоящей из Ca, Sr и Ва.
3. Способ получения катализатора горения углеродсодержащего материала по п.1, в котором каждый из источника щелочного металла и/или источника щелочноземельного металла представляет собой карбонат, сульфат, фосфат, нитрат, соль органической кислоты, галогенид, оксид или гидроксид.
4. Способ получения катализатора горения углеродсодержащего материала по п.1, дополнительно содержащий стадию измельчения катализатора горения углеродсодержащего материала после стадии обжига.
5. Способ получения катализатора горения углеродсодержащего материала по п.1, в котором на стадии смешения вместо воды используют полярный растворитель, иной, чем вода, и алюмосиликат и источник щелочного металла и/или источник щелочноземельного металла смешивают в полярном растворителе, и
в котором на стадии сушки полярный растворитель выпаривают с получением твердого вещества.
6. Способ получения катализатора горения углеродсодержащего материала по п.1, в котором алюмосиликат и источник щелочного металла и/или источник щелочноземельного металла смешивают так, что общее количество элемента щелочного металла и элемента щелочноземельного металла, содержащихся в источнике щелочного металла и/или источнике щелочноземельного металла, является равным или меньше 2,25 моль по отношению к 1 моль элемента Si алюмосиликата.
7. Способ получения катализатора горения углеродсодержащего материала по п.6, в котором на стадии смешения алюмосиликат и источник щелочного металла и/или источник щелочноземельного металла смешивают так, что общее количество элемента щелочного металла и элемента щелочноземельного металла, содержащихся в источнике щелочного металла и/или источнике щелочноземельного металла, является равным или меньше 1 моль по отношению к 1 моль элемента Si алюмосиликата.
8. Способ получения катализатора горения углеродсодержащего материала по п.7, в котором на стадии смешения алюмосиликат и источник щелочного металла и/или источник щелочноземельного металла смешивают так, что общее количество элемента щелочного металла и элемента щелочноземельного металла, содержащихся в источнике щелочного металла и/или источнике щелочноземельного металла, является равным или меньше 0,5 моль по отношению к 1 моль элемента Si алюмосиликата.
9. Способ получения катализатора горения углеродсодержащего материала по п.1, в котором на стадии обжига твердое вещество обжигают при температуре в интервале 700-1200°C.
10. Катализатор горения углеродсодержащего материала, получаемый способом получения по любому из пп.1-9.
11. Способ получения носителя катализатора для закрепления катализатора горения углеродсодержащего материала на керамической подложке, причем носитель катализатора предназначен для сжигания углеродсодержащего материала, содержащегося в выхлопном газе двигателя внутреннего сгорания, который включает
закрепление катализатора горения, получаемого способом получения по любому из пп.1-9, на керамической подложке с получением в результате носителя катализатора.
12. Способ получения носителя катализатора по п.11, в котором на стадии закрепления, по меньшей мере, катализатор горения углеродсодержащего материала и золь или суспензию оксидных керамических частиц смешивают с образованием композитного материала, и керамическую подложку покрывают композитным материалом и затем нагревают.
13. Способ получения носителя катализатора по п.12, в котором оксидные керамические частицы, главным образом, содержат один или более элементов, выбранных из группы, состоящей из оксида алюминия, диоксида кремния, оксида титана и оксида циркония.
14. Способ получения носителя катализатора по п.11, в котором керамическая подложка включает кордиерит, SiC или титанат алюминия.
15. Способ получения носителя катализатора по п.11, в котором керамическая подложка имеет сотовую структуру.
16. Носитель катализатора, получаемый способом получения по п.11.
17. Способ получения катализатора горения углеродсодержащего материала, предназначенного для сжигания углеродсодержащего материала, содержащегося в выхлопном газе двигателя внутреннего сгорания, будучи закрепленным на керамической подложке, причем способ включает обжиг содалита при температуре 600°C или выше с получением катализатора горения углеродсодержащего материала.
18. Способ получения катализатора горения углеродсодержащего материала по п.17, в котором на стадии обжига содалит обжигают при температуре в интервале 700-1200°C.
19. Способ получения катализатора горения углеродсодержащего материала по п.17, дополнительно содержащий измельчение катализатора горения углеродсодержащего материала, полученного после стадии обжига.
20. Катализатор горения углеродсодержащего материала, получаемый способом получения по любому из пп.17-19.
21. Способ получения носителя катализатора для закрепления катализатора горения углеродсодержащего материала на керамической подложке, предназначенного для сжигания углеродсодержащего материала, содержащегося в выхлопном газе двигателя внутреннего сгорания, причем способ включает стадию закрепления катализатора горения, получаемого способом получения по любому из пп.17-19, на керамической подложке с получением в результате носителя катализатора.
22. Способ получения носителя катализатора по п.21, в котором на стадии закрепления, по меньшей мере, катализатор горения углеродсодержащего материала и золь или суспензию оксидных керамических частиц смешивают с образованием композитного материала, и керамическую подложку покрывают композитным материалом и затем нагревают.
23. Способ получения носителя катализатора по п.22, в котором оксидные керамические частицы, главным образом, содержат один или более элементов, выбранных из группы, состоящей из оксида алюминия, диоксида кремния, оксида титана и оксида циркония.
24. Способ получения носителя катализатора по п.21, в котором керамическая подложка включает кордиерит, SiC или титанат алюминия.
25. Способ получения носителя катализатора по п.21, в котором керамическая подложка имеет сотовую структуру.
26. Носитель катализатора, получаемый способом получения по п.21.